СПОСОБ ПЕРЕРАБОТКИ ЖЕЛЕЗОТИТАНОВОГО КОНЦЕНТРАТА

1. Способ переработки железотитанового концентрата, включающий формирование шихты, состоящей из концентрата и карбоната натрия, термическое восстановление компонентов шихты в присутствии взятого с избытком углеродсодержащего восстановителя, с получением частично восстановленной реакционной массы, состоящей из металлизированной фазы, содержащей основную часть железа и ванадий, и оксидной фазы, содержащей основную часть титана и ванадий, выщелачивание ванадия из реакционной массы, отделение остатка выщелачивания от ванадатного раствора и мокрую магнитную сепарацию остатка выщелачивания с получением концентрата металлического железа и титанооксидного концентрата, отличающийся тем, что формирование шихты ведут путем совместного помола железотитанового концентрата и карбоната натрия, восстановление шихты проводят при температуре 850-1300°С до обеспечения содержания металлического железа в диапазоне размеров частиц 10-300 мкм не менее 80%, восстановленную реакционную массу измельчают до крупности не более 300 мкм, перед мокрой магнитной сепарацией остаток выщелачивания подвергают гравитационной сепарации в водном потоке с разделением металлизированной и оксидной фаз, а магнитной сепарации подвергают раздельно металлизированную фазу и оксидную фазу, при этом магнитную сепарацию ведут в диапазоне напряженностей поля 20-300 Э.
2. Способ по п.1, отличающийся тем, что железотитановый концентрат и карбонат натрия берут в массовом соотношении: 1:0,05-0,50, при этом их совместный помол ведут до обеспечения крупности частиц не более 300 мкм.
3. Способ по п.1, отличающийся тем, что в качестве углеродсодержащего восстановителя используют твердый восстановитель или конверсионный газ, при этом твердый восстановитель берут в количестве 120-130% от теоретически необходимого для полного восстановления всей массы оксидов железа, а конверсионный газ берут по отношению к указанному количеству с избытком, обеспечивающим разогрев шихты до температуры восстановления.
4. Способ по любому из пп.1-3, отличающийся тем, что твердый восстановитель подвергают помолу совместно с концентратом и карбонатом натрия.
5. Способ по п.1, отличающийся тем, что после гравитационной сепарации из металлизированной и оксидной фаз выделяют фракции крупностью менее 50 мкм, доизмельчают и возвращают в соответствующие фазы.
6. Способ по п.1, отличающийся тем, что мокрую магнитную сепарацию металлизированной фазы ведут при напряженности поля 20-100 Э, а оксидной фазы - при напряженности 100-300 Э.
7. Способ по любому из пп.1, 5, 6, отличающийся тем, что выделенные после мокрой магнитной сепарации одноименные магнитные и немагнитные фракции обеих фаз объединяют.